(57)【要約】【課題】  本発明は、有害な元素を含有しないとともに、着色力、隠蔽力、耐光性及び耐熱性に優れ、且つ、高い流動性を有する路面標示材料用着色材及び経時に伴う色相変化が抑制され、且つ、路面標示用塗料の粘度を低減することのできる、該着色材を配合してなる路面標示材料用塗料組成物に関するものである。【解決手段】  無機粒子粉末の粒子表面が表面改質剤によって被覆されていると共に該表面改質剤被覆無機粒子の粒子表面に有機顔料が付着している複合粒子粉末からなり、該複合粒子粉末の粒度分布が少なくとも２つ以上のピークを有することを特徴とする路面標示材料用着色材、および、該着色材、結着剤樹脂及び充填材からなる路面標示材料用塗料組成物である。【選択図】  なし【特許請求の範囲】
【請求項１】
無機粒子粉末の粒子表面が表面改質剤によって被覆されていると共に該表面改質剤被覆無機粒子の粒子表面に有機顔料が付着している複合粒子粉末からなり、該複合粒子粉末の粒度分布が少なくとも２つ以上のピークを有することを特徴とする路面標示材料用着色材。
【請求項２】
無機粒子粉末として平均粒子径の異なる２種以上の無機顔料を用いることを特徴とする請求項１記載の路面標示材料用着色材。
【請求項３】
複合粒子粉末の粒子表面が流動化剤及び／又は可塑剤によって被覆されていることを特徴とする請求項１乃至請求項２のいずれかに記載の路面標示材料用着色材。
【請求項４】
複合粒子粉末の流動性指数が６０以上であることを特徴とする請求項１乃至請求項３に記載の路面標示材料用着色材。
【請求項５】
少なくとも結着剤樹脂、着色材、充填材からなる路面標示材料用塗料であって、前記着色材として、請求項１乃至請求項４のいずれかに記載の路面標示材料用着色材を用いることを特徴とする路面標示材料用塗料組成物。
【発明の詳細な説明】
【技術分野】
【０００１】
本発明は、有害な元素を含有しないとともに、着色力、隠蔽力、耐光性及び耐熱性に優れ、且つ、高い流動性を有する路面標示材料用着色材及び経時に伴う色相変化が抑制され、且つ、路面標示用塗料の粘度を低減することのできる、該着色材を配合してなる路面標示材料用塗料組成物に関するものである。
【背景技術】
【０００２】
従来、交通法規の遵守及び交通事故の防止・減少を図ることを目的に、区画線及び道路標示等に、白や黄色の路面標示用材料が用いられている。
【０００３】
一方、近年では、種々の文字や複雑なマークを路面標示として用いることも多くなっており、スクールゾーンや自転車道などに、緑色やレンガ色などの色相の路面標示材料が使用されている他、コミュニティ広場や買い物道路、ジョギングコース、サイクリングロード、遊歩道、公園等に、環境美化やＰＲ効果を期待して、デザイン化されたカラーマークの要望も多く出されている。
【０００４】
路面標示材料は、ＪＩＳ  Ｋ  ５６６５により、ペイント式常温用（１種）、ペイント式加熱用（２種）、溶融式（３種）に分類されている他、上記カラーマークに対応して、貼り付け式路面標示材料（加熱接着タイプ、常温接着タイプ）がある。
【０００５】
路面標示材料は、上記いずれの場合も、屋外において長期に亘って用いられることから、敷設後の経時変化に伴う色相変化が少ないことが要求される。色相変化を引き起こす要因としては、紫外線や酸性雨等による着色顔料の変色及び樹脂の劣化等が知られており、路面標示材料に用いられる着色材には、高い耐候性が必要とされている。
【０００６】
また、上記路面標示材料のうち、殊に、溶融式（３種）の場合、２００℃前後の高温で加熱溶融させて用いるため、この用途に用いられる着色材には、高温の加熱によって変色しない耐熱性が求められている。
【０００７】
更に、アスファルトやコンクリート等の路面を隠蔽し、目的とする色相を発現させるため、路面標示材料に用いられる着色材には、隠蔽力及び着色力に優れていることが求められている。
【０００８】
路面標示材料の中でも、道路標示における「黄色」は、その目的が交通上の「規制」、「警戒」を表わす色として、道路利用者にとっては大きな意味を持っており、「道路標示黄色」として、警察庁より色相が統一されている。
【０００９】
現在、黄色の路面標示材料用顔料としては、耐熱性、耐候性が優れると共に、鮮明な色相が得られることから、黄鉛が主に用いられているが、黄鉛は、クロムや鉛等の重金属を含有しており、衛生面、安全性面及び環境汚染防止の観点から、代替となる黄色顔料が望まれている。
【００１０】
黄鉛以外の路面標示材料用黄色顔料としては、チタンイエロー、含水酸化鉄、バナジウム酸ビスマス等の無機顔料及びアゾ系、イソインドリノン系、アンスラキノン系等の黄色系有機顔料が知られている。
【００１１】
しかしながら、前記無機顔料は、耐熱性及び耐候性は優れているが、着色力が小さいと共に、鮮明な色相が得られにくく、一方、前記有機顔料は、色相は鮮明であるが、隠蔽力が小さく、耐熱性及び耐光性が劣ることから、いずれにしても、黄鉛代替として満足のできる特性を得ることは困難であった。
【００１２】
また、路面標示材料用顔料として有機顔料を用いたり、色相の鮮明さ及び着色力を向上するために粒子径を微細化した場合には、路面標示材料用塗料組成物の流動性が悪くなり、施工時間の増大を招くことから、路面標示材料の施工時における施工性、流動性の改良要請はますます強まりつつある。
【００１３】
これまでに、黄鉛代替の黄色顔料として、環境汚染等の問題がなく、耐候性、耐熱性等を改善することを目的として、無機顔料と有機顔料とを組み合わせる技術が試みられている（特許文献１乃至特許文献５）。
【００１４】
また、環境汚染等の問題がなく、更に、経時に伴う色相変化が抑制され、且つ、再帰反射性に優れた路面標示材料を得ることを目的として、無機粒子の粒子表面が糊剤によって被覆されていると共に該糊剤被覆に有機顔料が付着している複合粒子粉末からなる路面標示材料用着色材が提案されている（特許文献６）。
【００１５】
【特許文献１】特開平４−１３２７７０号公報
【特許文献２】特開平７−３３１１１３号公報
【特許文献３】特開平８−２０９０３０号公報
【特許文献４】特開平９−１００４２０号公報
【特許文献５】特開２００１−２２０５５０号公報
【特許文献６】特開２００４−９１５９９号公報
【発明の開示】
【発明が解決しようとする課題】
【００１６】
有害な元素を含有しないとともに、着色力、隠蔽力、耐光性及び耐熱性に優れ、且つ、高い流動性を有する路面標示材料用着色材は、現在最も要求されているところであるが、未だ得られていない。
【００１７】
即ち、前出特許文献１乃至２には無機顔料の存在下で有機顔料を析出させる方法が、特許文献３には有機顔料と屈折率２．２以上の無機顔料及びカップリング剤を混合機に入れ、攪拌混合することにより無機顔料表面に有機顔料を付着させる方法が、特許文献４乃至５には着色剤としてバナジン酸ビスマス又は有機黄色顔料と無機顔料とを含む顔料組成物を用いることが記載されているが、いずれも無機顔料への有機顔料の付着強度が十分ではないため、遊離した有機顔料によって路面標示材料用塗料組成物の流動性が悪くなる傾向にある。また、いずれの場合も、着色材及び路面標示材料用塗料組成物の流動性については考慮されておらず、用いる無機顔料についても、平均粒子径の異なる２種以上の無機粒子粉末を用いることについての記載もなされていない。
【００１８】
前出特許文献６には、無機粒子の粒子表面が糊剤によって被覆されていると共に該糊剤被覆に有機顔料が付着している複合粒子粉末からなる路面標示材料用着色材が記載されているが、後出比較例に示すとおり、着色材の流動性については考慮されていない。
【００１９】
そこで、本発明は、有害な元素を含有しないとともに、着色力、隠蔽力、耐光性及び耐熱性に優れ、且つ、高い流動性を有する路面標示材料用着色材を提供することを技術的課題とする。
【課題を解決するための手段】
【００２０】
前記技術的課題は、次の通りの本発明によって達成できる。
【００２１】
即ち、本発明は、無機粒子粉末の粒子表面が表面改質剤によって被覆されていると共に該表面改質剤被覆無機粒子の粒子表面に有機顔料が付着している複合粒子粉末からなり、該複合粒子粉末の粒度分布が少なくとも２つ以上のピークを有することを特徴とする路面標示材料用着色材である（本発明１）。
【００２２】
また、本発明は、無機粒子粉末として平均粒子径の異なる２種以上の無機顔料を用いることを特徴とする本発明１の路面標示材料用着色材である（本発明２）。
【００２３】
また、本発明は、複合粒子粉末の粒子表面が流動化剤及び／又は可塑剤によって被覆されていることを特徴とする本発明１又は２の路面標示材料用着色材である（本発明３）。
【００２４】
また、本発明は、複合粒子粉末の流動性指数が６０以上であることを特徴とする本発明１乃至３の路面標示材料用着色材である（本発明４）。
【００２５】
また、本発明は、少なくとも結着剤樹脂、着色材、充填材からなる路面標示材料用塗料であって、前記着色材として、本発明１乃至４の路面標示材料用着色材を用いることを特徴とする路面標示材料用塗料組成物である（本発明５）。
【発明の効果】
【００２６】
本発明に係る路面標示材料用着色材は、有害な元素を含有しないとともに、着色力、隠蔽力、耐光性及び耐熱性に優れ、且つ、高い流動性を有するので、路面標示材料の着色材として好適である。
【００２７】
また、本発明に係る路面標示材料用塗料組成物は、上記路面標示材料用着色材を用いることにより、経時に伴う色相変化が抑制され、且つ、路面標示用塗料の粘度を低減することができるため、施工性に優れた路面標示材料用塗料組成物として好適である。
【発明を実施するための最良の形態】
【００２８】
本発明の構成をより詳しく説明すれば次の通りである。
【００２９】
先ず、本発明に係る路面標示材料用着色材について述べる。
【００３０】
本発明に係る路面標示材料用着色材は、無機粒子粉末の粒子表面に有機顔料が付着している複合粒子粉末からなる。
【００３１】
本発明における無機粒子粉末としては、平均粒子径の異なる２種以上の無機顔料を用いる。具体的には、二酸化チタン、酸化ジルコニウム及び酸化亜鉛等の白色顔料、シリカ微粒子（シリカ粉、ホワイトカーボン、微粉ケイ酸、珪藻土等）、クレー、炭酸カルシウム、硫酸バリウム、アルミナホワイト、タルク及び透明性酸化チタン等の体質顔料、チタンイエロー、ヘマタイト、含水酸化鉄等の無機顔料を用いることができ、同一種類の無機顔料を組み合わせて用いても、異なる種類の無機顔料を組み合わせて用いてもよい。
【００３２】
無機顔料の粒子形状は、球状、粒状、多面体状、針状、紡錘状、米粒状、フレーク状、鱗片状及び板状等のいずれの形状であってもよい。得られる路面標示材料用着色材の流動性を考慮すれば、同一の粒子形状もしくは球状と粒状、針状と紡錘状のように類似する粒子形状を組み合わせることが好ましい。
【００３３】
無機顔料の各粒子サイズは、平均粒子径が０．０１〜１０．０μｍの範囲のものを用いることができる。平均粒子径が１０．０μｍを超える場合には、得られる路面標示材料用着色材が粗大粒子となり、着色力が低下するため好ましくない。平均粒子径が０．０１μｍ未満の場合には、粒子の微細化により凝集を起こしやすくなるため、無機粒子の粒子表面への表面改質剤による均一な被覆処理及び有機顔料による均一な付着処理が困難となる。より好ましくは０．０２〜５．０μｍ、更により好ましくは０．０３〜３．０μｍである。
【００３４】
本発明において、異なる粒子径の無機顔料を組み合わせて用いる無機粒子粉末の大粒子と小粒子の粒径比は、大粒子と小粒子との平均粒子径の比が３．８以上であることが好ましく、より好ましくは４．２以上、更により好ましくは４．６以上である。異なる粒子径を有する無機粒子粉末の平均粒子径の比が３．８未満の場合には、十分な流動性を有する路面標示材料用着色材を得ることが困難となる。
【００３５】
本発明における無機顔料の色相は、目的とする路面標示材料用着色材の色相に応じて適宜選択すればよいが、Ｌ＊値は３０．０以上が好ましく、より好ましくは５０．０以上、更により好ましくは６０．０以上であり、最も好ましくは７０．０以上であり、Ｃ＊値は７０．０以下が好ましい。調色性を考慮すれば、Ｃ＊値は２０．０以下がより好ましく、更により好ましくは１５．０以下、最も好ましくは１０．０以下である。
【００３６】
本発明に係る路面標示材料用着色材は、路面標示材料用塗料組成物中における流動性及びこれを用いて得られた路面標示材料の耐摩耗性を考慮した場合、芯粒子粉末である無機粒子粉末の粒子表面が表面改質剤によって被覆されている複合粒子からなるものが好ましい。
【００３７】
本発明における表面改質剤としては、無機粒子の粒子表面へ有機顔料を付着できるものであれば何を用いてもよく、アルコキシシラン、フルオロアルキルシラン、シラン系カップリング剤及びオルガノポリシロキサン等の有機ケイ素化合物、チタネート系、アルミネート系及びジルコネート系などのカップリング剤、低分子あるいは高分子界面活性剤等を好適に用いることができる。
【００３８】
有機ケイ素化合物としては、具体的には、メチルトリエトキシシラン、ジメチルジエトキシシラン、フェニルトリエトキシシラン、ジフェニルジエトキシシラン、メチルトリメトキシシラン、ジメチルジメトキシシラン、フェニルトリメトキシシラン、ジフェニルジメトキシシラン、エチルトリエトキシシラン、プロピルトリエトキシシラン、ブチルトリエトキシシラン、イソブチルトリメトキシシラン、ヘキシルトリエトキシシラン、オクチルトリエトキシシラン及びデシルトリエトキシシラン等のアルコキシシラン、トリフルオロプロピルトリメトキシシラン、トリデカフルオロオクチルトリメトキシシラン、ヘプタデカフルオロデシルトリメトキシシラン、トルフルオロプロピルトリエトキシシラン、ヘプタデカフルオロデシルトリエトキシシラン及びトリデカフルオロオクチルトリエトキシシラン等のフルオロアルキルシラン、ビニルトリメトキシシラン、ビニルトリエトキシシラン、γ−アミノプロピルトリエトキシシラン、γ−グリシドキシプロピルトリメトキシシラン、γ−メルカプトプロピルトリメトキシシラン、γ−メタクロイルオキシプロピルトリメトキシシラン、Ｎ−（β−アミノエチル）−γ−アミノプロピルトリメトキシシラン、γ−グリシドキシプロピルメチルジメトキシシラン、γ−クロロプロピルトリメトキシシラン等のシラン系カップリング剤、ポリシロキサン、メチルハイドロジェンポリシロキサン、変性ポリシロキサン等のオルガノポリシロキサン等が挙げられる。
【００３９】
チタネート系カップリング剤としては、イソプロピルトリステアロイルチタネート、イソプロピルトリス（ジオクチルパイロホスフェート）チタネート、イソプロピルトリ（Ｎ−アミノエチル・アミノエチル）チタネート、テトラオクチルビス（ジトリデシルホスフェイト）チタネート、テトラ（２−２−ジアリルオキシメチル−１−ブチル）ビス（ジトリデシル）ホスフェイトチタネート、ビス（ジオクチルパイロホスフェート）オキシアセテートチタネート、ビス（ジオクチルパイロホスフェート）エチレンチタネート等が挙げられる。
【００４０】
アルミネート系カップリング剤としては、アセトアルコキシアルミニウムジイソプロピレート、アルミニウムジイソプロボキシモノエチルアセトアセテート、アルミニウムトリスエチルアセトアセテート、アルミニウムトリスアセチルアセトネート等が挙げられる。
【００４１】
ジルコネート系カップリング剤としては、ジルコニウムテトラキスアセチルアセトネート、ジルコニウムジブトキシビスアセチルアセトネート、ジルコニウムテトラキスエチルアセトアセテート、ジルコニウムトリブトキシモノエチルアセトアセテート、ジルコニウムトリブトキシアセチルアセトネート等が挙げられる。
【００４２】
低分子系界面活性剤としては、アルキルベンゼンスルホン酸塩、ジオクチルスルホンコハク酸塩、アルキルアミン酢酸塩、アルキル脂肪酸塩等が挙げられる。高分子系界面活性剤としては、ポリビニルアルコール、ポリアクリル酸塩、カルボキシメチルセルロース、アクリル酸−マレイン酸塩コポリマー、オレフィン−マレイン酸塩コポリマー等が挙げられる。
【００４３】
有機顔料の付着効果を考慮すれば、アルコキシシラン、フルオロアルキルシラン、ポリシロキサン等の有機ケイ素化合物、シラン系、チタネート系、アルミネート系及びジルコネート系の各種カップリング剤を用いることが好ましい。
【００４４】
表面改質剤による被覆量は、表面改質剤被覆無機粒子粉末に対してＣ換算で０．０１〜１５．０重量％が好ましい。表面改質剤を０．０１〜１５．０重量％の範囲で処理することにより、無機粒子粉末の粒子表面に有機顔料を効果的に付着することができる。より好ましくは０．０２〜１２．５重量％であり、更により好ましくは０．０３〜１０．０重量％である。
【００４５】
本発明における有機顔料としては、一般に塗料及び樹脂組成物の着色剤として用いられている赤色系有機顔料、青色系有機顔料、黄色系有機顔料、緑色系有機顔料、橙色系有機顔料、褐色系有機顔料及び紫色系有機顔料等の各種有機顔料を使用することができる。
【００４６】
各種有機顔料の中で、赤色系有機顔料としては、キナクリドンレッド等のキナクリドン顔料、パーマネントカーミン、パーマネントレッド等のアゾ系顔料、縮合アゾレッド等の縮合アゾ顔料及びペリレンレッド等のペリレン顔料を用いることができる。青色系有機顔料としては、無金属フタロシアニンブルー、フタロシアニンブルー、ファストスカイブルー等のフタロシアニン系顔料及びアルカリブルーを用いることができる。黄色系有機顔料としては、ハンザエロー等のモノアゾ系顔料、ベンジジンエロー、パーマネントエロー等のジスアゾ系顔料及び縮合アゾイエロー等の縮合アゾ顔料を用いることができる。緑色系有機顔料としては、フタロシアニングリーン等のフタロシアニン系顔料を用いることができる。橙色系有機顔料としては、パーマネントオレンジ、リソールファストオレンジ、バルカンファストオレンジ等のアゾ系顔料を用いることができる。褐色系有機顔料としては、パーマネントブラウン、パラブラウン等のアゾ系顔料を用いることができる。紫色系有機顔料としては、ファストバイオレット等のアゾ系顔料を用いることができる。
【００４７】
前記各有機顔料は、要求される色相に応じて混合して用いてもよい。また、必要により、芯粒子である無機粒子の粒子表面に有機顔料からなる有色付着層を複数層設けてもよい。
【００４８】
なお、複数の有色付着層を有する路面標示材料用着色材において、第一有色付着層に付着させる有機顔料と第二有色被覆層以降に付着させる有機顔料は同一であっても、同色で異種類の有機顔料、異色の有機顔料でもいずれでもよい。
【００４９】
全有機顔料の付着量は、無機粒子粉末１００重量部に対して１〜５００重量部が好ましい。１重量部未満の場合には、無機粒子の粒子表面に付着する有機顔料が少なすぎるため、本発明の目的とする着色力の大きい路面標示材料用着色材を得ることが困難となる。５００重量部を超える場合には、有機顔料の付着量が多いため有機顔料が脱離しやすくなり、その結果、路面標示材料中における分散性が低下し、均一な色相を得ることが困難となる。また、脱離した有機顔料により路面標示材料用塗料組成物の流動性が低下するため好ましくない。より好ましくは５〜４００重量部であり、更により好ましくは１０〜３００重量部である。
【００５０】
複数の有色付着層を有する路面標示材料用着色材においては、各有色付着層における有機顔料の付着量は、所望の色相及び特性に応じて前記有機顔料全体での付着量の上限値を超えない範囲で適量を付着させればよい。
【００５１】
本発明に係る路面標示材料用着色材の粒子形状や粒子サイズは、芯粒子である無機粒子の粒子形状や粒子サイズに大きく依存し、芯粒子に相似する粒子形態を有している。
【００５２】
本発明に係る路面標示材料用着色材は、粒度分布として少なくとも２つ以上のピークを有しており、その各々のピークにおける粒子径はいずれも０．０１〜１０．０μｍの範囲であることが好ましい。大粒子の粒子径（大粒子に相当するピークの粒子径）が１０．０μｍを超える場合には、粒子サイズが大きすぎるため、着色力が低下する。小粒子の粒子径（小粒子に相当するピークの粒子径）が０．０１μｍ未満の場合には、粒子の微細化により凝集を起こしやすくなるため、路面標示材料用塗料組成物中における分散が困難となる。より好ましくは０．０２〜５．０μｍ、更により好ましくは０．０３〜３．０μｍである。
【００５３】
本発明に係る路面標示材料用着色材の大粒子と小粒子との粒径比は、３．８以上であることが好ましく、より好ましくは４．２以上、更により好ましくは４．６以上である。大粒子と小粒子との粒子径の比が３．８未満の場合には、十分な流動性を得ることが困難である。
【００５４】
本発明に係る路面標示材料用着色材の粒子形状は、球状、粒状、多面体状、針状、紡錘状、米粒状、フレーク状、鱗片状及び板状等のいずれの形状であってもよい。路面標示材料用着色材の流動性を考慮すれば、同一もしくは球状と粒状、針状と紡錘状のように類似する粒子形状を有するものが好ましい。
【００５５】
本発明に係る路面標示材料用着色材の流動性は、パウダーテスターによる流動性指数が６０以上が好ましく、より好ましくは６５以上である。パウダーテスターによる流動性指数が６０以下である場合には、十分な流動性を有しているとは言えず、路面標示材料用塗料組成物の粘度を低減することが困難となり、敷設時の施工性が低下するため好ましくない。
【００５６】
本発明に係る路面標示材料用着色材の着色力は、後述する評価方法において、１１０％以上が好ましく、より好ましくは１１５％以上、更により好ましくは１２０％以上である。
【００５７】
本発明に係る路面標示材料用着色材の耐熱性は、後述する評価方法において、１８０℃以上が好ましい。殊に、ＪＩＳ  Ｋ  ５６６５（３種）に規定されている溶融式の路面標示塗料に用いられる場合には、１９０℃以上が好ましく、より好ましくは２００℃以上、更により好ましくは２１０℃以上である。この場合、耐熱温度が１９０℃未満の場合には、加熱溶融中に塗料が変色してしまう場合がある。
【００５８】
本発明に係る路面標示材料用着色材の耐光性は、後述する評価方法において、ΔＥ＊値で５．０以下が好ましく、より好ましくは４．０以下である。耐光性がΔＥ＊値で５．０を超える場合には、路面標示材料用着色材が紫外線等によって変色しやすく、これを用いて得られた路面標示材料は、敷設後の経時変化に伴う色相変化が大きくなるため好ましくない。
【００５９】
本発明に係る路面標示材料用着色材の有機顔料の脱離率は２０％以下が好ましく、より好ましくは１５％以下である。有機顔料の脱離率が２０％を超える場合には、脱離した有機顔料により路面標示材料用塗料組成物中での均一な分散が阻害される場合があるとともに、脱離した部分の無機粒子の色相が粒子表面に現れるため、均一且つ目的とする色相を得ることが困難となる。
【００６０】
本発明に係る路面標示材料用着色材は、必要により、路面標示材料用着色材の粒子表面を、更に、流動化剤及び／又は可塑剤によって被覆しておいてもよく、流動化剤及び／又は可塑剤によって被覆しない場合に比べ、路面表示材料用着色材の流動性が向上すると共に、路面標示材料用塗料組成物の粘度を低減することができる。
【００６１】
本発明における流動化剤としては、ポリエチレンワックス、ポリプロピレンワックス等のポリオレフィンワックス、及びこれらの誘導体、パラフィンワックス、マイクロワックス等の石油系ワックスを用いることができる。路面標示材料用着色材の流動性改善効果を考慮すれば、ポリオレフィンワックスが好ましい。
【００６２】
本発明における可塑剤としては、フタル酸ジ−２−エチルヘキシル、フタル酸ジイソノニル等のフタル酸エステル、大豆油等の植物油、植物油変性アルキド樹脂、ナフテン系、パラフィン系、及びオレフィン系の鉱物油、液状合成ゴム類を単独又は併用して用いることができる。路面標示材料用着色材の流動性改善効果を考慮すれば、フタル酸エステルが好ましい。
【００６３】
流動化剤及び／又は可塑剤による被覆量は、無機粒子粉末１００重量部に対して０．１〜３０重量部が好ましく、より好ましくは０．５〜２０重量部であり、更により好ましくは１〜１０重量部である。０．１重量部未満の場合には、流動化剤及び／又は可塑剤の被覆量が少なすぎるため、路面標示材料用着色材の流動性をより改善することは困難である。３０重量部を超える場合には、流動化剤及び／又は可塑剤の被覆量が多すぎるため、得られる路面標示材料の耐汚染性が低下する。
【００６４】
本発明３に係る路面標示材料用着色材は、本発明１に係る路面標示材料用着色材とほぼ同程度の粒子サイズ、流動性、着色力、耐熱性、耐光性及び有機顔料の脱離率を有している。
【００６５】
次に、本発明に係る路面標示材料用着色材を配合した路面標示材料用塗料組成物について述べる。
【００６６】
本発明に係る路面標示材料用着色材を配合した路面標示材料のうち、ＪＩＳ  Ｋ  ５６６５（３種）に規定されている溶融式路面標示材料の場合、路面標示材料用塗料組成物の流動性は、後述する評価方法により、３又は４が好ましく、より好ましくは４である。
【００６７】
また、路面標示材料用塗料組成物を用いて得られた路面標示材料は、耐アルカリ性は４又は５が好ましく、より好ましくは５であり、耐摩耗性は２００ｍｇ以下が好ましく、より好ましくは１８０ｍｇ以下であり、耐光性ΔＥ＊値は５．０以下が好ましく、より好ましくは４．０以下であり、耐老化性はΔＥ＊値で２．５以下が好ましく、より好ましくは２．０以下である。
【００６８】
本発明に係る路面標示材料中における路面標示材料用着色材の配合割合は、目的とする路面標示材料の色相に応じて路面標示材料構成基材に対して０．１〜６０重量％の範囲で使用することができる。殊に、ＪＩＳ  Ｋ  ５６６５（３種）に規定されている溶融式路面標示材料の場合は、路面標示材料構成基材に対して０．５〜３０重量％の範囲で使用することができる。
【００６９】
路面標示材料構成基材としては、路面標示材料用着色材、樹脂、充填材の他、路面標示材料の種類に応じて必要により、ガラスビーズ（反射材）、可塑剤、溶剤、消泡剤、界面活性剤、助剤等が配合される。
【００７０】
樹脂としては、路面標示用塗料に一般的に使用されている植物油変性アルキド樹脂、ウレタン化アルキド樹脂、ビニル化アルキド樹脂、ビニル樹脂、アクリル樹脂、石油樹脂、ロジン及びその誘導体、テルペン樹脂、ポリアミド樹脂、ポリエステル樹脂、キシレン樹脂、メラミン樹脂、フタル酸樹脂、フェノール樹脂、天然ゴム、合成ゴム、スチレン−ブタジエン共重合樹脂、水溶性アクリル樹脂、水溶性マレイン酸樹脂、水溶性アルキッド樹脂、水溶性メラミン樹脂、水溶性ウレタンエマルジョン樹脂、水溶性エポキシ樹脂、水溶性ポリエステル樹脂等を単独、もしくは２種以上を混合して用いることができる。
【００７１】
充填材としては、路面標示用塗料に一般的に使用されている炭酸カルシウム、タルク、硅石粉、ガラスビーズ等の体質顔料を用いることができる。
【００７２】
溶剤としては、路面標示用塗料に一般的に使用されているトルエン、キシレン、シンナー等の芳香族系溶剤、メチルイソブチルケトン、アセトン、メチルエチルケトン等のケトン系溶剤、酢酸エチル、酢酸ブチル、酢酸アミル等のエステル系溶剤、メチルアルコール、エチルアルコール、プロピルアルコール、ブチルアルコール等のアルコール系溶剤、メチルセロソルブ、エチルセロソルブ、プロピルセロソルブ、ブチルセロソルブ、プロピレングリコールモノメチルエーテル等のグリコールエーテル系溶剤等を単独、もしくは２種以上を混合して用いることができる。
【００７３】
次に、本発明に係る路面標示材料用着色材の製造法について述べる。
【００７４】
本発明に係る路面標示材料用着色材は、無機粒子粉末と表面改質剤とを混合し、無機粒子粉末の粒子表面を表面改質剤によって被覆し、次いで表面改質剤によって被覆された無機粒子粉末と有機顔料とを混合することによって得ることができる。
【００７５】
本発明における無機粒子粉末は、異なる粒子径の無機顔料を組み合わせることによって構成されており、小粒子径の無機顔料と大粒子径の無機顔料との配合比は、１：９〜９：１の範囲にあることが好ましく、より好ましくは２：８〜８：２、更により好ましくは２：８〜７：３の範囲である。
【００７６】
無機粒子粉末の粒子表面への表面改質剤による被覆は、無機粒子粉末と表面改質剤又は表面改質剤の溶液とを機械的に混合攪拌したり、無機粒子粉末に表面改質剤の溶液又は表面改質剤を噴霧しながら機械的に混合攪拌すればよい。
【００７７】
無機粒子粉末と表面改質剤との混合攪拌、有機顔料と粒子表面に表面改質剤が被覆されている無機粒子粉末との混合攪拌をするための機器としては、粉体層にせん断力を加えることのできる装置が好ましく、殊に、せん断、へらなで及び圧縮が同時に行える装置、例えば、ホイール型混練機、ボール型混練機、ブレード型混練機、ロール型混練機を用いることができ、ホイール型混練機がより効果的に使用できる。
【００７８】
前記ホイール型混練機としては、エッジランナー（「ミックスマラー」、「シンプソンミル」、「サンドミル」と同義語である）、マルチマル、ストッツミル、ウエットパンミル、コナーミル、リングマラー等があり、好ましくはエッジランナー、マルチマル、ストッツミル、ウエットパンミル、リングマラーであり、より好ましくはエッジランナーである。前記ボール型混練機としては、振動ミル等がある。前記ブレード型混練機としては、ヘンシェルミキサー、プラネタリーミキサー、ナウターミキサー等がある。前記ロール型混練機としては、エクストルーダー等がある。
【００７９】
無機粒子粉末の粒子表面に表面改質剤を被覆した後、有機顔料を添加し、混合攪拌して表面改質剤被覆無機粒子表面に有機顔料を付着させる。有機顔料は、少量ずつを時間をかけながら、殊に５分〜２４時間、好ましくは５分〜２０時間程度をかけて添加するか、若しくは、無機粒子粉末１００重量部に対して５〜２５重量部の有機顔料を、所望の添加量となるまで分割して添加することが好ましい。また、複数の有機顔料を用いて調色を行う場合には、調色に用いる有機顔料を別々に添加してもよいし、あらかじめ混合しておいたものを添加してもよい。
【００８０】
複数の有色付着層を有する路面標示材料用着色材は、有機顔料が付着している複合粒子粉末に、更に表面改質剤を添加して混合攪拌した後、有機顔料を添加して混合攪拌し、最初の有機顔料層上に表面改質剤を介して有機顔料の第２層を形成するか、もしくはこれを繰り返し、２層以上の有機顔料層を付着させてもよい。
【００８１】
表面改質剤被覆無機粒子表面に有機顔料を付着させた後、必要により更に、乾燥乃至加熱処理を行ってもよい。乾燥乃至加熱処理を行う場合の加熱温度は、通常４０〜８０℃が好ましく、より好ましくは５０〜７０℃であり、加熱時間は、１０分〜６時間が好ましく、３０分〜３時間がより好ましい。
【００８２】
なお、表面改質剤としてアルコキシシラン及びフルオロアルキルシランを用いた場合には、これらの工程を経ることにより、最終的にはアルコキシシランから生成するオルガノシラン化合物又はフルオロアルキルシランから生成するフッ素含有オルガノシラン化合物となって被覆されている。
【００８３】
本発明３に係る路面標示材料用着色材は、上記で得られた路面標示材料用着色材を流動化剤及び／又は可塑剤で被覆することによって得ることができる。
【００８４】
路面標示材料用着色材の流動化剤及び／又は可塑剤による被覆は、路面標示材料用着色材と流動化剤及び／又は可塑剤とを機械的に混合攪拌すればよい。
【００８５】
路面標示材料用着色材と流動化剤及び／又は可塑剤との混合攪拌をするための機器としては、前述の無機粒子粉末と表面改質剤との混合攪拌及び有機顔料と粒子表面に表面改質剤が被覆されている無機粒子粉末との混合攪拌をするための機器を用いることができ、ホイール型混練機がより効果的に使用できる。
【００８６】
次に、本発明に係る路面標示材料用塗料組成物に製造法について述べる。
【００８７】
本発明に係る路面標示材料用塗料組成物は、前記路面標示材料用着色材と樹脂、充填材、ガラスビーズ、可塑剤等の路面標示材料構成機材を溶融釜で１６０〜１９０℃の温度範囲で加熱混合することによって得ることができる。
【実施例】
【００８８】
以下、本発明における実施例を示し、本発明を具体的に説明する。
【００８９】
無機顔料及び有機顔料の平均粒子径は、透過型電子顕微鏡を用いて写真撮影を行い、そこに示された粒子３５０個の粒子径をそれぞれ測定し、その平均値で示した。
【００９０】
路面標示材料用着色材の大粒子の粒子径と小粒子の粒子径の比は、上記と同様にして粒子径を測定し、その最大ピークの粒子径と最小ピークの粒子径の比から求めた。
【００９１】
無機粒子粉末の粒子表面に被覆されている表面改質剤の被覆量及び路面標示材料用着色材に付着している有機顔料及び路面標示材料用着色材の粒子表面に被覆されている流動化剤、可塑剤の被覆量は、「堀場金属炭素・硫黄分析装置ＥＭＩＡ−２２００型」（株式会社堀場製作所製）を用い、下記手順で炭素量を測定することにより求めた。
【００９２】
無機顔料の明度（Ｌ＊値）及び彩度（Ｃ＊値）、並びに有機顔料の色相（Ｌ＊値、ａ＊値、ｂ＊値、Ｃ＊値）は、ＪＩＳ  Ｋ  ５１０１のフーバー式マーラー法に従い、試料０．５ｇとヒマシ油０．７５ｍｌとをフーバー式マーラーで練ってペースト状とし、このペーストにクリアーラッカー４．５ｇを加え、混練、塗料化してキャストコート紙上に１５０μｍのアプリケーターを用いて塗布して塗布片を作製し、該塗布片について、「分光測色計  ＣＭ−３６１０ｄ」（ミノルタ株式会社製）を用いて測定を行い、ＪＩＳ  Ｚ  ８９２９に定めるところに従って表色指数で示した。
【００９３】
路面標示材料用着色材の着色力は、まず下記に示す方法に従って作製した原色エナメルと展色エナメルのそれぞれを、キャストコート紙上に１５０μｍ（６ｍｉｌ）のアプリケーターを用いて塗布して塗布片を作製し、該塗布片について、「分光測色計  ＣＭ−３６１０ｄ」（ミノルタ株式会社製）を用いてＬ＊値を測色し、その差をΔＬ＊値とした。
【００９４】
次いで、路面標示材料用着色材の標準試料として、路面標示材料用着色材と同様の割合で有機顔料と無機粒子粉末とを単に混合した混合顔料を用いて、上記と同様にして原色エナメルと展色エナメルの塗布片を作製し、各塗布片のＬ＊値を測色し、その差をΔＬｓ＊値とした。
【００９５】
得られた路面標示材料用着色材のΔＬ＊値と標準試料のΔＬｓ＊値を用いて下記数１に従って算出した値を着色力（％）として示した。
【００９６】
＜数１＞
着色力（％）＝１００＋｛（ΔＬｓ＊値−ΔＬ＊値）×１０｝
【００９７】
原色エナメルの作製：
上記試料粉体３ｇとアミノアルキッド樹脂１６ｇ及びシンナー１０ｇとを配合して３ｍｍφガラスビーズ９０ｇと共に１４０ｍｌのガラスビンに添加し、次いで、ペイントシェーカーで６０分間混合分散した後、アミノアルキッド樹脂５０ｇを追加し、更に５分間ペイントシェーカーで分散させて、原色エナメルを作製した。
【００９８】
展色エナメルの作製：
上記原色エナメル１２ｇとアミラックホワイト（二酸化チタン分散アミノアルキッド樹脂）４０ｇとを配合し、ペイントシェーカーで１５分間混合分散して、展色エナメルを作製した。
【００９９】
有機顔料及び路面標示材料用着色材の耐光性は、前述の着色力を測定するために作製した原色エナメルを、冷間圧延鋼板（０．８ｍｍ×７０ｍｍ×１５０ｍｍ）（ＪＩＳ  Ｇ３１４１）に１５０μｍの厚みで塗布、乾燥して塗膜を形成し、得られた測定用塗布片の半分を金属製フォイルで覆い、「アイ  スーパーＵＶテスター  ＳＵＶ−Ｗ１３」（岩崎電気株式会社製）を用いて、紫外線を照射強度１００ｍＷ／ｃｍ２で６時間連続照射した後、金属製フォイルで覆うことによって紫外線が照射されなかった部分と紫外線照射した部分との色相（Ｌ＊値、ａ＊値、ｂ＊値）をそれぞれ測定し、紫外線が照射されなかった部分の測定値を基準に、下記数２に従って算出したΔＥ＊値によって示した。
【０１００】
＜数２＞
ΔＥ＊値＝（（ΔＬ＊値）２＋（Δａ＊値）２＋（Δｂ＊値）２）１／２
ΔＬ＊値：  比較する試料の紫外線照射有無のＬ＊値の差
Δａ＊値：  比較する試料の紫外線照射有無のａ＊値の差
Δｂ＊値：  比較する試料の紫外線照射有無のｂ＊値の差
【０１０１】
路面標示材料用着色材の流動性は、「パウダテスター」（ホソカワミクロン株式会社製）を用いて、安息角（度）、圧縮度（％）、スパチュラ角（度）、凝集度の各粉体特性値を測定し、該各測定値を同一基準の数値に置き換えた各々の指数を求め、各々の指数を合計した流動性指数で示した。流動性指数が１００に近いほど、流動性が優れていることを意味する。
【０１０２】
路面標示材料用着色材の耐熱性は、熱分析装置ＳＳＣ５０００（セイコー電子工業株式会社製）を用いて被測定粒子粉末の示差走査熱量測定（ＤＳＣ）を行い、得られた該ＤＳＣチャート上に示されるピークを形成する２つの変曲点のうち、最初の変曲点を構成する２つの曲線のそれぞれについて接線を引き、両接線の交点に対応する温度を読み取って、その温度で示した。
【０１０３】
路面標示材料用着色材に付着している有機顔料の脱離率（％）は、下記の方法により求めた値で示した。有機顔料の脱離率が０％に近いほど、路面標示材料用着色材の粒子表面からの有機顔料の脱離量が少ないことを示す。
【０１０４】
被測定粒子粉末３ｇとエタノール４０ｍｌを５０ｍｌの沈降管に入れ、２０分間超音波分散を行った後、１２０分静置し、比重差によって被測定粒子粉末と脱離した有機顔料を分離した。次いで、この被測定粒子粉末に再度エタノール４０ｍｌを加え、更に２０分間超音波分散を行った後１２０分静置し、被測定粒子粉末と脱離した有機顔料を分離した。この被測定粒子粉末を１００℃で１時間乾燥させ、前述の「堀場金属炭素・硫黄分析装置ＥＭＩＡ−２２００型」（株式会社堀場製作所製）を用いて炭素量を測定し、下記数３に従って求めた値を有機顔料の脱離率（％）とした。
【０１０５】
＜数３＞
有機顔料の脱離率（％）＝｛（Ｗａ−Ｗｅ）／Ｗａ｝×１００
Ｗａ：路面標示材料用着色材の有機顔料付着量
Ｗｅ：脱離テスト後の路面標示材料用着色材の有機顔料付着量
【０１０６】
路面標示材料用塗料組成物の流動性は、後述する処方によって調製した各塗料１００ｇを１５ｃｍの高さから水平のアルミ板に鉛直方向へ流し、下記基準により流動性の優劣を判定した。
【０１０７】
４：十分広がる（直径１０ｃｍを超える）。
３：わずかに広がる（直径５〜１０ｃｍ）。
２：流れ落ちても広がらない。
１：流れ落ちない。
【０１０８】
路面標示材料の耐アルカリ性は、後述する処方によって調製した各塗料を用いてＪＩＳ  Ｋ  ５６６５に従って試験片の作製及び評価を行った。また、試験片のアルカリ溶液への浸漬前後の色相（Ｌ＊値、ａ＊値、ｂ＊値）をそれぞれ測定し、アルカリ溶液に浸漬する前の測定値を基準に、下記数４に従ってΔＥ＊値を算出し、下記基準により耐アルカリ性の優劣を判定した。
【０１０９】
＜数４＞
ΔＥ＊値＝（（ΔＬ＊値）２＋（Δａ＊値）２＋（Δｂ＊値）２）１／２
ΔＬ＊値：比較する試料片のアルカリ溶液浸漬前後のＬ＊値の差
Δａ＊値：比較する試料片のアルカリ溶液浸漬前後のａ＊値の差
Δｂ＊値：比較する試料片のアルカリ溶液浸漬前後のｂ＊値の差
【０１１０】
５：試料片の塗膜に膨れ、割れ、はがれ及び穴が認められず、且つ、ΔＥ＊値が３．０未満であった。
４：試料片の塗膜に膨れ、割れ、はがれ及び穴が認められず、且つ、ΔＥ＊値が３．０以上４．０未満であった。
３：試料片の塗膜に膨れ、割れ、はがれ及び穴が認められず、且つ、ΔＥ＊値が４．０以上５．０未満であった。
２：試料片の塗膜に膨れ、割れ、はがれ及び穴は認められないが、ΔＥ＊値が５．０以上であった。
１：試料片の塗膜に膨れ、割れ、はがれまたは穴が認められた。
【０１１１】
路面標示材料の耐摩耗性は、後述する処方によって調製した各塗料を用いてＪＩＳ  Ｋ  ５６６５に従って試験片の作製及び測定を行った。
【０１１２】
路面標示材料の耐光性は、後述する処方によって調製した各塗料をガラス板（約２００×１００×２ｍｍ）に塗布した試験片の半分を金属製フォイルで覆い、「アイ  スーパーＵＶテスター」（ＳＵＶ−Ｗ１３（岩崎電気株式会社製））を用いて、紫外線を照射強度１００ｍＷ／ｃｍ２で６時間連続照射した後、金属製フォイルで覆うことによって紫外線が照射されなかった部分と紫外線照射した部分との色相（Ｌ＊値、ａ＊値、ｂ＊値）をそれぞれ測定し、紫外線が照射されなかった部分の測定値を基準に、前記数２に従って算出したΔＥ＊値によって示した。
【０１１３】
路面標示材料の耐老化性は、後述する処方によって調製した各塗料をガラス板（約２００×１００×２ｍｍ）に塗布した試験片を温度６０℃、相対湿度９０％の環境下に１ヶ月間放置し、放置前後の色相（Ｌ＊値、ａ＊値、ｂ＊値）をそれぞれ測定し、下記数５に従って算出したΔＥ＊値によって示した。
【０１１４】
＜数５＞
ΔＥ＊値＝（（ΔＬ＊値）２＋（Δａ＊値）２＋（Δｂ＊値）２）１／２
ΔＬ＊値：比較する試料の放置前後のＬ＊値の差
Δａ＊値：比較する試料の放置前後のａ＊値の差
Δｂ＊値：比較する試料の放置前後のｂ＊値の差
【０１１５】
＜実施例１−１：路面標示材料用着色材の製造＞
無機顔料１（種類：酸化チタン、粒子形状：粒状、平均粒子径：０．２５３μｍ、Ｌ＊値：９６．２６、Ｃ＊値：１．０３）０．９ｋｇと無機顔料４（種類：沈降性硫酸バリウム、粒子形状：粒状、平均粒子径：１．２０９μｍ、Ｌ＊値：９２．０９、Ｃ＊値：２．７２）２．１ｋｇとをエッジランナー「ＭＰＵＶ−２型」（製品名、株式会社松本鋳造鉄工所製）に投入し、次いで、メチルトリエトキシシラン（商品名：ＴＳＬ８１２３：ＧＥ東芝シリコーン株式会社製）６０ｇを、エッジランナーを稼動させながら上記無機顔料を混合した無機粒子粉末に添加し、５８８Ｎ／ｃｍの線荷重で２０分間混合攪拌を行った。
【０１１６】
次に、有機顔料Ｙ−２（種類：ピグメントイエロー（縮合多環系顔料）、平均一次粒子径：０．０６μｍ、Ｌ＊値：６６．３５、ａ＊値：４２．７５、ｂ＊値：６７．７６、耐光性ΔＥ＊値：１５．７０）４５０ｇを添加し、５８８Ｎ／ｃｍの線荷重で２０分間混合攪拌を行い、次いで、有機顔料Ｙ−３（種類：ピグメントイエロー（縮合多環系顔料）、平均一次粒子径：０．０６μｍ、Ｌ＊値：８３．３１、ａ＊値：４．２７、ｂ＊値：８３．９５、耐光性ΔＥ＊値：１５．３１）４５０ｇを添加し、更に５８８Ｎ／ｃｍの線荷重で２０分間混合攪拌を行い、最後に、有機顔料Ｏｒ−１（種類：ピグメントオレンジ（縮合多環系顔料）、平均一次粒子径：０．０６μｍ、Ｌ＊値：５１．２１、ａ＊値：４４．９４、ｂ＊値：４０．９６、耐光性ΔＥ＊値：１４．６２）３００ｇを添加し、更に５８８Ｎ／ｃｍの線荷重で２０分間混合攪拌を行い、メチルトリエトキシシラン被覆の上に、上記有機顔料を付着させて路面標示材料用着色材を得た。
【０１１７】
得られた路面標示材料用着色材は、小粒子（最小ピーク）の粒子径が０．２５５μｍ、大粒子（最大ピーク）の粒子径が１．２１０μｍであり、大粒子の粒子径と小粒子の粒子径の比は４．７であった。流動性は６８、着色力は１２６％、耐熱性は２２８℃、耐光性はΔＥ＊値で２．５９であり、有機顔料の脱離率は７．４％であった。メチルトリエトキシシランの被覆量はＣ換算で０．１３重量％であり、付着している有機顔料の量は、Ｃ換算で１２．０４重量％であった。
【０１１８】
＜実施例２−１：路面標示材料用塗料組成物の製造＞
前記路面標示材料用着色材を含む、路面標示用塗料構成基材を下記配合割合で１９０℃の温度範囲で加熱混練し、路面標示用塗料（３種）を得た。
【０１１９】
路面標示材料用着色材                            ３．０重量部、
石油樹脂                                      １５．０重量部、
可塑剤                                          ２．０重量部、
ガラスビーズ                                  ２０．０重量部、
重質炭酸カルシウム                            ６０．０重量部、
【０１２０】
得られた路面標示材料用塗料組成物の流動性は４であった。
【０１２１】
上記で得られた路面標示用塗料を用いて試料片を作製し、各種試験を行った。
【０１２２】
得られた路面標示材料の耐アルカリ性は５であり、耐摩耗性は１５１ｍｇであり、耐光性はΔＥ＊値で２．９９であり、耐老化性はΔＥ＊値で１．６５であった。
【０１２３】
前記実施例１−１及び２−１に従って路面標示材料用着色材及び路面表示材料用塗料組成物を作製した。各製造条件及び得られた路面標示材料用着色材及び熱路面表示材料用塗料組成物の諸特性を示す。
【０１２４】
無機顔料１〜６：
無機顔料として表１に示す特性を有する無機顔料を用意した。
【０１２５】
【表１】
2008063496.tif 000002
【０１２６】
有機顔料：
有機顔料として表２に示す諸特性を有する有機顔料を用意した。
【０１２７】
【表２】
2008063496.tif 000003
【０１２８】
実施例１−２〜１−５、比較例１−１及び１−２：
無機顔料の種類及び配合割合、表面改質剤による被覆工程における添加物の種類、添加量、有機顔料の付着工程における有機顔料の種類、添加量、並びに、各処理工程におけるエッジランナー処理による線荷重及び処理時間を種々変化させた以外は、前記実施例１−１と同様にして路面標示材料用着色材を得た。
【０１２９】
なお、実施例１−４では、有機顔料はあらかじめよく混合し、無機粒子粉末１００重量部に対して、混合有機顔料を５５重量部を５５分かけて添加した。また、比較例１−１は、無機粒子粉末として１種類のものしか用いず、比較例１−２は、大粒子径と小粒子径の比が３．８未満のものを無機粒子粉末として用いた。
【０１３０】
このときの製造条件を表２及び表３に、得られた路面標示材料用着色材の諸特性を表６に示す。
【０１３１】
【表３】
2008063496.tif 000004
【０１３２】
【表４】
2008063496.tif 000005
【０１３３】
実施例１−６：
実施例１−１で得られた路面標示材料用着色材３．０ｋｇに対して、更に、流動化剤としてポリエチレンワックス（分子量：１０００）１５０ｇを添加し、エッジランナーにより５８８Ｎ／ｃｍの線荷重で２０分間混合攪拌を行い、流動化剤被覆路面標示材料用着色材を得た。
【０１３４】
実施例１−７：
流動化剤を可塑剤に変更し、その添加量及びエッジランナー処理による線荷重及び処理時間を種々変化させた以外は、前記実施例１−６と同様にして可塑剤被覆路面標示材料用着色材を得た。
【０１３５】
なお、比較例２−１では、実施例１−１の有機顔料の配合比と同様の割合で有機顔料をあらかじめ混合し、着色材として用いた。
【０１３６】
このときの製造条件を表５に、得られた流動化剤又は可塑剤被覆路面標示材料用着色材の諸特性を表６に示す。
【０１３７】
【表５】
2008063496.tif 000006
【０１３８】
【表６】
2008063496.tif 000007
【０１３９】
＜路面標示材料用塗料組成物＞
実施例２−２〜２−７、比較例２−１〜２−３：
路面標示材料用着色材の種類を種々変化させた以外は、前記実施例２−１と同様にして路面標示材料用塗料組成及び路面標示材料を得た。
【０１４０】
このときの製造条件及び得られた路面標示材料用塗料組成並びに路面標示材料の諸特性を表７に示す。
【０１４１】
【表７】
2008063496.tif 000008
【産業上の利用可能性】
【０１４２】
本発明に係る路面標示材料用着色材は、有害な元素を含有しないとともに、着色力、隠蔽力、耐光性及び耐熱性に優れ、且つ、高い流動性を有するので、路面標示材料の着色材として好適である。
【０１４３】
また、本発明に係る路面標示材料用塗料組成物は、上記路面標示材料用着色材を用いることにより、経時に伴う色相変化が抑制され、且つ、路面標示用塗料の粘度を低減することができるため、施工性に優れた路面標示材料用塗料組成物として好適である。